(57)【要約】【課題】石膏スラリーとする際の水の添加量を大幅に増加させることなく、強度の高い石膏硬化体が得られる石膏組成物、石膏スラリー、石膏硬化体、石膏系建材、石膏ボード、および、石膏系建材の製造方法の提供を目的とする。【解決手段】焼石膏と、尿素リン酸エステル化澱粉とを含む石膏組成物、石膏スラリー、石膏硬化体、石膏系建材、石膏ボード、および、石膏系建材の製造方法を提供する。
2014041854.tif 000002
【特許請求の範囲】
【請求項１】
焼石膏と、尿素リン酸エステル化澱粉とを含む石膏組成物。
【請求項２】
前記焼石膏１００質量部に対して、前記尿素リン酸エステル化澱粉を０．２質量部以上１０質量部以下の割合で含む請求項１に記載の石膏組成物。
【請求項３】
請求項１または２に記載の石膏組成物と、水とを混練した石膏スラリー。
【請求項４】
請求項１または２に記載の石膏組成物と、水とを混練した後に硬化させた石膏硬化体。
【請求項５】
請求項１または２に記載の石膏組成物と、泡と、水とを混練した後に硬化させた石膏硬化体。
【請求項６】
比重が０．４以上０．６５以下である請求項４または５に記載の石膏硬化体。
【請求項７】
請求項４乃至６いずれか一項に記載の石膏硬化体を芯材とする石膏系建材。
【請求項８】
請求項４乃至６いずれか一項に記載の石膏硬化体を芯材とする石膏ボード。
【請求項９】
請求項１または２に記載の石膏組成物と、水とを混練して石膏スラリーを調製する工程と、
該石膏スラリーに泡を添加する工程と、
表面材間に該石膏スラリーを配置する工程と、
該石膏スラリーを硬化させ石膏硬化体を芯材とする工程と、
を含む、石膏系建材の製造方法。
【発明の詳細な説明】
【技術分野】
【０００１】
本発明は、石膏組成物、石膏スラリー、石膏硬化体、石膏系建材、石膏ボード、および、石膏系建材の製造方法に関するものである。
【背景技術】
【０００２】
従来から石膏ボード、強化石膏ボード、普通硬質石膏ボード、ガラスマット石膏ボード、ガラス繊維不織布入石膏板、スラグ石膏板等の石膏系建材は、防耐火性、遮音性、施工性及び経済性等の優れた性能を有することから広く用いられている。【０００３】
このような石膏系建材は、通常、焼石膏と種々の添加剤とを予め混合した石膏組成物に水等を加え、ミキサーで混練し石膏スラリー（石膏泥漿）とし、該石膏スラリーと、ボード用原紙、ガラスマットや、ガラス繊維不織布等とを、所定の形状に成型後、乾燥、裁断することにより製造される。【０００４】
石膏系建材は、主として芯材に用いている石膏の硬化体中の石膏量と泡空隙量によってその軽量性が左右される。このため、石膏量が減少、つまり、泡空隙量の占める割合が増加することにより、石膏系建材全体としての比重を低下させ、軽量化を図ることができる。【０００５】
しかしながら、石膏系建材を構成する石膏硬化体は、その比重が小さくなると物理的な強度が弱くなる。このため、石膏の硬化体を芯材として表面材にボード用原紙を使用した石膏ボードや、石膏の硬化体を芯材として表面材にガラスマットを使用した石膏板や、石膏の硬化体を芯材として表面にガラス繊維不織布（ガラスティッシュ）を埋没させた石膏板においても、芯材である石膏硬化体の比重をさげると、石膏ボードや石膏板の強度が弱くなる。【０００６】
特許文献１には、石膏組成物と水とを混練した石膏スラリーに泡を添加する際、添加した泡の径を大きく均一にし、形状を良好な球状にすることにより、比重の小さな石膏硬化体とした例が開示されている。【０００７】
しかしながら、特許文献１に開示された方法でも石膏硬化体の強度を十分に高くすることができていなかった。【０００８】
また、石膏硬化体の強度を向上させることを目的として、澱粉を配合することが研究されてきた。特にα化澱粉を用いることで、比重の小さな石膏硬化体の強度を大幅に向上させた例が特許文献２に開示されている。【０００９】
しかしながら、α化澱粉を用いると、比重の小さな石膏硬化体を作製する際に添加した泡は径の大きい泡と小さい泡が混在した状態となり、かつ、径の大きい泡は歪んだ状態となっていた。このように泡が歪んだ状態は、例えば石膏ボードにした際に表面のボード用原紙と石膏硬化体とが部分的に剥離する前兆として知られており、このような場合に石膏ボード表面に膨れが発生するという問題があった。【００１０】
また、α化澱粉を配合することで、石膏組成物を水で練る際に必要となる水量が大幅に増加し、石膏硬化体の乾燥コストが増大するという問題もあった。【００１１】
更に、α化澱粉の添加量を増加しても添加量が一定量以上では強度向上効果が頭打ちとなってしまい、特に軽量化と強度の両立を要する用途には十分に対応できないという問題もあった。
【先行技術文献】
【特許文献】
【００１２】
【特許文献１】特開平０４−５０５６０１号公報
【特許文献２】特表２００８−５４３７０５号公報
【発明の概要】
【発明が解決しようとする課題】
【００１３】
本発明は上記従来技術の問題点に鑑み、石膏スラリーとする際の水の添加量を大幅に増加させることなく、強度の高い石膏硬化体が得られる石膏組成物の提供を目的とする。
【課題を解決するための手段】
【００１４】
上記課題を解決するため本発明は、焼石膏と、尿素リン酸エステル化澱粉とを含む石膏組成物を提供する。
【発明の効果】
【００１５】
本発明によれば、石膏スラリーとする際の水の添加量を大幅に増加させることなく、強度の高い石膏硬化体が得られる石膏組成物を提供することができる。
【図面の簡単な説明】
【００１６】
【図１】本発明に係る第３の実施形態における石膏ボードの製造方法の説明図
【図２】実験例２における澱粉の添加量と圧縮強度の関係
【図３】実験例３における石膏ボード（試料Ｎｏ．３−３）の低比重部の石膏硬化体のＳＥＭ写真
【図４】実験例３における石膏ボード（試料Ｎｏ．３−９）の低比重部の石膏硬化体のＳＥＭ写真
【発明を実施するための形態】
【００１７】
以下、本発明を実施するための形態について説明するが、本発明は、下記の実施形態に制限されることはなく、本発明の範囲を逸脱することなく、下記の実施形態に種々の変形および置換を加えることができる。
［第１の実施形態］
本実施形態の石膏組成物および石膏スラリー（石膏泥漿）について説明する。
【００１８】
本実施形態の石膏組成物は、焼石膏と、尿素リン酸エステル化澱粉とを含んでいる。
【００１９】
また、本実施形態の石膏スラリー（石膏泥漿）は、上記石膏組成物と、水とを混練して得られる。
【００２０】
焼石膏は硫酸カルシウム・１／２水和物ともいい、水硬性を有する無機組成物である。焼石膏としては、天然石膏、副産石膏及び排煙脱硫石膏等の単独若しくは混合した石膏を大気中で焼成して得られるβ型半水石膏、水中で焼成して得られるα型半水石膏の単独若しくはその混合品を使用することができる。なお、水中で焼成するとは、蒸気中で焼成する場合を含む。
【００２１】
焼石膏と、尿素リン酸エステル化澱粉の混合比率は特に限定されるものではなく、該石膏組成物を用いて石膏硬化体とした場合に要求される強度等に応じて選択することができる。
【００２２】
例えば、石膏組成物は、焼石膏１００質量部に対して、尿素リン酸エステル化澱粉を０．２質量部以上１０質量部以下の割合で含むことが好ましい。これは、尿素リン酸エステル化澱粉の割合が０．２質量部未満であると、十分な強度を発現することができない場合があるためである。また、尿素リン酸エステル化澱粉の割合が１０質量部以下の範囲で十分な強度を発現することが可能であるため、尿素リン酸エステル化澱粉の割合が１０質量部よりも多く含有させるとコストとの関係上好ましくない場合があるためである。
【００２３】
また、石膏組成物は、焼石膏１００質量部に対して、尿素リン酸エステル化澱粉を０．２質量部以上５質量部以下の割合で含むことがより好ましい。これは、尿素リン酸エステル化澱粉の割合が５質量部より多くなると、例えば１２．５ｍｍ厚の石膏ボードとした場合にＪＩＳ  Ａ  ６９０１に規定される発熱性１級の条件を満たさない場合があるためである。石膏組成物を石膏系建材として用いる場合においては、強度のみならず、不燃性もその性能として要求されることが多く、要求に応じてその添加量を選択することが好ましい。
【００２４】
また、石膏組成物には焼石膏と尿素リン酸エステル化澱粉以外にも、接着性向上剤や、補強繊維及び軽量骨材、耐火材、凝結調整剤、減水剤、泡径調整剤等の各種添加剤を添加することもできる。
【００２５】
そして、上記のように本実施形態で説明した石膏組成物と、水とを混練することにより石膏スラリー（石膏泥漿）とすることができる。石膏スラリーを製造する際、石膏組成物に添加する水の量は特に限定されるものではなく、要求される流動性等に応じて選択することができる。また、必要に応じて接着性向上剤等の各種添加剤や泡を添加することもできる。
【００２６】
石膏組成物を水等と混練して石膏スラリー（石膏泥漿）にする際に必要となる水量は、尿素リン酸エステル化澱粉の含有の有無により大きく変化しない。このため、乾燥に必要な熱量についても尿素リン酸エステル化澱粉の含有の有無により大きな変化はなく、乾燥コストを増加させることなく強度の高い石膏硬化体を得ることができる。
【００２７】
上記した石膏組成物に水、泡等を添加して混練、硬化させて石膏硬化体を製造した場合に、石膏組成物中に含まれる尿素リン酸エステル化澱粉は、石膏硬化体の強度を高める働きを有する。このため、該石膏組成物を用いて得られた石膏硬化体の強度を高めることができる。
【００２８】
さらに、石膏組成物中に含まれる尿素リン酸エステル化澱粉は、石膏スラリー（石膏泥漿）に泡を添加した石膏硬化体を製造する際に、石膏スラリー中及び石膏硬化体中の泡の形状を保持する働きを有する。
【００２９】
このため、直径が略均一な泡を添加することにより、石膏スラリー（石膏泥漿）中の泡は良好な球状であり、また、石膏硬化体中の泡の形状は良好な球状が保持され、その直径を略均一にすることができる。
【００３０】
そして、石膏硬化体中の泡の形状が良好な球状であり、直径が略均一の場合、軽量化の効果に加えて、石膏硬化体の強度を高めることができる。
【００３１】
また、尿素リン酸エステル化澱粉の添加量の増加に伴い、得られる石膏硬化体の強度も高くなる傾向を示す。このため、尿素リン酸エステル化澱粉の添加量を調整することにより、軽量化を図りつつも、高い強度を有する石膏硬化体とすることが可能になる。
【００３２】
以上のように、本実施形態の石膏組成物によれば、尿素リン酸エステル化澱粉を含まない石膏組成物と比較して、水の添加量を大幅に増加させることなく目的の流動性を有する石膏スラリー（石膏泥漿）とすることができる。
【００３３】
また、本実施形態の石膏組成物を用いて石膏硬化体を製造する場合に、石膏組成物中の尿素リン酸エステル化澱粉の働きにより、石膏硬化体の強度を高めることができる。
【００３４】
さらに、石膏組成物中の尿素リン酸エステル化澱粉は石膏硬化体を製造する際に泡を添加する場合、添加する泡の形状を保持する働きを有している。このため、石膏硬化体中に含まれる泡の形状、サイズを良好に維持し、石膏硬化体の強度を高めることができる。
【００３５】
従って、本実施形態の石膏組成物によれば、軽量化と高強度化を両立した石膏硬化体を得ることが可能になる。
［第２の実施形態］
本実施形態では、第１の実施形態で説明した石膏組成物を用いた石膏硬化体について説明する。
【００３６】
本実施形態における石膏硬化体とは、第１の実施形態で説明した石膏組成物と、水とを混練した後に硬化させた石膏硬化体である。
【００３７】
また、第１の実施形態で説明した石膏組成物と、泡と、水とを混練した後に硬化させた石膏硬化体としても良い。
【００３８】
ここで泡とは、石膏系建築用ボードの品質を損なわない程度の微細な泡のことを意味している。
【００３９】
泡を添加する際には予め発泡剤を水に添加し、空気を取り込みながら撹拌することで泡を形成する。そして、石膏組成物や水と泡とを混合することができる。または予め石膏組成物と水とを混合して石膏スラリー（石膏泥漿）を製造し、石膏スラリーに泡を添加することができる。泡を形成する際に使用する発泡剤としては特に限定されるものではなく、例えば、アルキル硫酸ソーダ、アルキルエーテル硫酸塩、アルキルベンゼンスルホン酸ソーダ、ポリオキシエチレンアルキル硫酸塩などが挙げられる。
【００４０】
ここで、第１の実施形態で説明した石膏組成物と、水と、場合によっては泡とを混練し、石膏スラリー（石膏泥漿）とする際の石膏組成物、水、泡の混合比については特に限定されるものではない。石膏スラリー（石膏泥漿）に含まれる各成分の混合比は、石膏硬化体とした場合に要求される比重や、強度、または、石膏ボード等を製造する上で石膏スラリーに要求される流動性等を考慮して選択することができる。
【００４１】
また、石膏スラリー（石膏泥漿）を製造する際に、上記した石膏組成物、水、泡以外にも、第１の実施形態でも述べたように接着性向上剤等の各種添加剤を添加することもできる。これらは、石膏スラリー（石膏泥漿）や石膏硬化体に対して要求される性能に応じて添加することができる。
【００４２】
接着性向上剤としては、例えば酸化澱粉、ポバールなどの公知の物質を挙げることができる。
【００４３】
その他の添加剤としては、各種減水剤、硬化調整剤、泡径調整剤、補強繊維及び軽量骨材等を挙げることができる。
【００４４】
なお、各種添加剤のうち固体のものについては、石膏組成物中に予め添加しておくこともでき、液体のものについては、石膏組成物に添加する水中に予め添加しておくこともできる。
【００４５】
このように石膏組成物と、水、場合によってはさらに泡を混練して得られた石膏スラリー（石膏泥漿）は所定の形状に成型された後に硬化させ、石膏硬化体とすることができる。
【００４６】
得られる石膏硬化体の比重については、例えば石膏系建材とした場合に要求される重量等に応じて選択することができ、限定されるものではない。ただし、石膏硬化体の比重が小さいほど、石膏硬化体の強度が低くなるので、石膏硬化体の比重は０．４以上０．６５以下であることが好ましい。また、石膏硬化体の比重が０．４以上０．５５以下の場合、軽量化と高強度化の両立という本発明の効果がより顕著に得られるため特に好ましい。
【００４７】
石膏硬化体の比重については、石膏スラリー（石膏泥漿）を製造する際に泡の添加量等を調整することにより、所望の比重とすることができる。
【００４８】
石膏硬化体に泡を添加する場合、石膏硬化体中に含まれる泡のサイズは、特に限定されるものではない。ただし、石膏硬化体中に含まれる泡の直径の平均値は１００μｍ以上１０００μｍ以下であることが好ましい。石膏硬化体中に含まれる泡の直径の平均値が上記範囲にあることにより、石膏硬化体の強度は、泡を添加しない同比重の石膏硬化体よりも高くなるからである。
【００４９】
また、石膏硬化体中に含まれる泡の直径の平均値は、２００μｍ以上８００μｍ以下であることがより好ましく、更には２００μｍ以上６００μｍ以下であることが特に好ましい。これは、前記泡の直径の平均値が上記範囲にあることにより、石膏硬化体の強度をさらに高くすることができるためである。
【００５０】
石膏硬化体中に含まれる泡の直径を所望のサイズとする方法としては、発泡剤を起泡させる発泡機によって泡のサイズを選択する方法や、泡径調整剤により泡のサイズを制御する方法等が挙げられる。
【００５１】
また、石膏硬化体中に含まれる泡の形状は、良好な球状であることが好ましい。
【００５２】
これは、石膏硬化体中に含まれる泡の形状を良好な球状とすることにより、石膏硬化体の強度を高めることができるためである。
【００５３】
さらに、石膏硬化体中に含まれる泡の形状は真球又は真球に近い形状であることがより好ましい。これは、石膏硬化体中に含まれる泡の形状が、真球または真球に近い形状である場合、石膏硬化体の強度をより高めることができるためである。
【００５４】
第１の実施形態でも述べたように、石膏組成物に含有される尿素リン酸エステル化澱粉は、石膏硬化体の強度を高める働きと、添加した泡の形状を保持する働きを有する。
【００５５】
このため、本実施形態で説明した石膏硬化体は尿素リン酸エステル化澱粉自身の働きにより、強度の高い石膏硬化体とすることができ、かつ、石膏スラリー（石膏泥漿）を製造する際に、少なくとも良好な球状の泡、より好ましくは真球又は真球に近い形状（略真球）の泡を添加した場合に、石膏硬化体中に含まれる泡の形状の働きにより石膏硬化体の強度をさらに高めることが可能である。
【００５６】
そして、石膏組成物を水と混練して石膏スラリー（石膏泥漿）にする際に添加する水量は、尿素リン酸エステル化澱粉の含有の有無により大きく変化しない。このため、乾燥に必要な熱量についても尿素リン酸エステル化澱粉の含有の有無により大きな変化はなく、乾燥コストを増加させることなく強度の高い石膏硬化体を得ることができる。
【００５７】
さらに、尿素リン酸エステル化澱粉の添加量の増加に伴い、得られる石膏硬化体の強度も高くなる傾向を示す。このため、尿素リン酸エステル化澱粉の添加量を調整することにより、軽量化を図りつつも、高い強度を有する石膏硬化体とすることが可能になる。
［第３の実施形態］
本実施形態では、第２の実施形態で説明した石膏硬化体を芯材とする石膏系建材について説明する。
【００５８】
ここで、石膏系建材としては第２の実施形態で説明した石膏硬化体を芯材とするものであれば特に限定されるものではない。石膏系建材としては例えば、石膏ボード、ガラスマット石膏ボード、ガラス繊維不織布入石膏板、スラグ石膏板等の板状の石膏系建材やブロック状の石膏系建材等が挙げられる。
【００５９】
石膏系建材は、例えば以下の各工程を含む製造方法により製造することができる。
【００６０】
第１の実施形態で説明した石膏組成物と水とを混練して石膏スラリー（石膏泥漿）を調製する工程。この際、必要に応じて第２の実施形態で説明した各種添加剤を添加することもできる。
【００６１】
そして、該石膏スラリーに泡を添加する工程。なお、石膏スラリーに泡を添加しない場合には本工程を行わないこともできる。また、泡を添加する場合であっても本工程を行わず、上述した石膏組成物と水とを混練する工程において泡もあわせて混練することもできる。
【００６２】
さらに、それぞれの石膏系建材の態様に応じて成型、硬化させる工程。係る工程は、表面材間に上記石膏スラリー（石膏泥漿）を配置する工程と、該石膏スラリーを硬化させ石膏硬化体を芯材とする工程と、を含むことができる。例えば目的とする石膏系建材が石膏ボードの場合、ボード用原紙間に上記石膏スラリー（石膏泥漿）を配置する工程と、ボード用原紙間に配置した石膏スラリーを硬化する工程とすることができる。これにより、第２の実施形態で説明した石膏硬化体を芯材とする石膏ボードとすることができる。
【００６３】
以下に、石膏系建材が石膏ボードの場合を例にその製造方法例をより具体的に説明する。
【００６４】
図１は、石膏ボードを成型する装置を部分的且つ概略的に示す側面図である。
【００６５】
図中右側から左側へと表面材であるボード用原紙（表面カバー原紙）１１が、生産ラインに沿って搬送される。
【００６６】
ミキサー１２は、搬送ラインと関連する所定の位置、例えば、搬送ラインの上方または横に配置することができる。そして、単一のミキサー１２において、第１の実施形態で説明した石膏組成物を水等と、場合によってはさらに、接着性向上剤、硬化調整剤、減水剤等の添加剤とを混練し、石膏スラリー（石膏泥漿）を製造する。また、泡を石膏スラリー（石膏泥漿）の分取口１２１、１２２、１２５より必要に応じて添加する。
【００６７】
なお、図１では後述するように１台のミキサー１２により低密度、高密度の石膏スラリーを製造しているが、２台のミキサーを、それぞれ、高密度及び低密度の石膏スラリーを供給するために設けてもよい。
【００６８】
また、ここではミキサー１２は高密度及び低密度の石膏スラリーを供給することができるように構成した例を示しているが、係る形態に限定されるものではない。例えば一種類の石膏スラリーを製造し、これをボード用原紙１１上に供給する形態であっても良い。
【００６９】
そして、得られた高密度の石膏スラリー１３を、送出管１２３、１２４を通じて、ロールコーター１５の搬送方向における上流側で表面カバー原紙１１及び裏面カバー原紙１６上に供給する。
【００７０】
ここで、１７１、１７２及び１７３は、それぞれ、塗布ロール、受けロール、及び粕取りロールを示す。表面カバー原紙１１及び裏面カバー原紙１６上の石膏スラリーは、それぞれ、ロールコーター１５の延展部に至り、延展部で延展される。高密度の石膏スラリー１３の薄層と縁部領域との両方が、表面カバー原紙１１上に形成される。また、同様に高密度の石膏スラリー１３の薄層が、裏面カバー原紙１６上に形成される。
【００７１】
表面カバー原紙１１は、そのまま搬送され、裏面カバー原紙１６は、転向ローラ１８によって表面カバー原紙１１の搬送ライン方向に転向される。そして、表面カバー原紙１１及び裏面カバー原紙１６の両方は、成型機１９に達する。ここで、各原紙１１、１６の上に形成された薄層の間に、ミキサー１２から管路１２６を通じて低密度の石膏スラリー１４が供給される。表面カバー原紙１１、低密度の石膏スラリー１４、裏面カバー原紙１６からなる三層構造を有する連続的な積層体が形成され、その積層体は、硬化すると共に粗切断カッター（図示せず）に至る。粗切断カッターは、連続的な積層体を所定の長さの板状体に切断し、原紙で被覆された石膏を主体とする芯材からなる板状体、即ち、石膏ボードの半製品が形成される。粗切断された積層体は、更に、乾燥機（図示せず）を通過し、強制乾燥され、その後、所定の長さの製品に裁断される。このようにして石膏ボードの製品を製造することができる。
【００７２】
以上に説明した石膏ボードの製造方法に限定されるものではなく、上記の様に例えば高密度石膏スラリーの薄層を形成する工程を省略し、１種類の石膏スラリーにより石膏ボードを製造する方法であってもよい。
【００７３】
具体的には、連続して搬送される表面カバー原紙（ボード用原紙）上に石膏スラリー（石膏泥漿）を供給、堆積する。当該石膏スラリーを巻き込むように下紙をその両端縁部にそれぞれつけられた刻線に沿って織り込む。この際、石膏スラリーの層の上に同速で搬送される裏面カバー原紙（ボード用原紙）を重ねる。
【００７４】
そして、石膏ボードの厚みと幅とを決定する成型機を通過させて成型する。
【００７５】
以上の工程により所定の形状の石膏ボードに成型後、上述した石膏ボードの製造方法と同様に、粗切断工程、乾燥工程、裁断工程等を経ることにより目的とする石膏ボードを製造する方法とすることもできる。
【００７６】
ここでは、石膏ボードを例に説明したが、表面材であるボード用原紙をガラス繊維不織布（ガラスティッシュ）や、ガラスマット等に変更し、これを表面に、若しくは表面近くに埋没させるように配置するなどして、各種石膏系建材を製造することができる。
【００７７】
ここまで、第２の実施形態で説明した石膏硬化体を芯材とする石膏系建材、特に石膏ボード、及びその製造方法について説明した。
【００７８】
係る石膏系建材及び石膏系建材の製造方法、特に石膏ボード及び石膏ボードの製造方法によれば、第２の実施形態で説明したように、原料である石膏組成物中に含まれる尿素リン酸エステル化澱粉の働きにより、その強度を高めることができる。
【００７９】
また、芯材である石膏硬化体を製造する際、石膏スラリーに添加する泡の形状を良好な球状とすることにより、または、より好ましくは真球形状または真球に近い形状とすることにより、芯材である石膏硬化体の強度を高くできる。
【００８０】
さらに、石膏系建材を製造する際に、石膏組成物を水と混練して石膏スラリー（石膏泥漿）にする場合に必要となる水量は、尿素リン酸エステル化澱粉の含有の有無により大きく変化しない。このため、石膏系建材を製造する際の乾燥工程で要する熱量も、尿素リン酸エステル化澱粉を含有することによる変化はない。従って、乾燥コストを増加させることなく、芯材となる強度の高い石膏硬化体を得ることができる。すなわち、乾燥コストを増加させることなく強度の高い石膏系建材を得ることができる。
【００８１】
後述の様に尿素リン酸エステル化澱粉の添加量の増加に伴い、得られる石膏系建材の強度も高くなる傾向を示す。このため、尿素リン酸エステル化澱粉の添加量を調整することにより、軽量化を図りつつも、高強度の石膏硬化体が得られる。そして、該石膏硬化体を芯材として有しているため、石膏系建材についても軽量化と高強度を両立したものとすることが可能になる。
【実施例】
【００８２】
以下に具体的な実施例を挙げて説明するが、本発明はこれらの実施例に限定されるものではない。
（１）評価方法
以下の実験例において製造した、石膏組成物、石膏スラリー（石膏泥漿）、石膏硬化体、石膏ボードの試験方法について説明する。
（１−１）フロー試験
石膏組成物と水との混練物である石膏スラリー（石膏泥漿）についてフロー試験を行った。【００８３】
フロー試験は直径８．５ｃｍ、高さ４ｃｍの円筒を満たすまで石膏スラリー（石膏泥漿）を流し込み、前記円筒を垂直上向きに素早く持ち上げ、前記石膏スラリーの広がった直径を測定した。
（１−２）石膏硬化体の圧縮強度試験
オートグラフ（株式会社島津製作所製  型番：ＡＧ−１０ＫＮＩ）を用いて、作製した石膏硬化体の圧縮強度を測定した。測定の際、オートグラフの荷重速度は３ｍｍ／ｍｉｎとした。
（１−３）石膏ボードの圧縮強度試験
以下に示す条件で製造した石膏ボードの中央部を４ｃｍ×４ｃｍにカットし、カットしたボードのピースを３枚重ねたものを試験体とした。【００８４】
測定の際の条件としては、（１−２）の試験と同様にして行った。具体的にはオートグラフ（株式会社島津製作所製  型番：ＡＧ−１０ＫＮＩ）を用いて、オートグラフの荷重速度を３ｍｍ／ｍｉｎとして測定を行った。
（１−４）石膏ボード中の泡形状の確認
石膏ボードの断面が平面となるよう断ち割り、その断面を走査型電子顕微鏡（ＳＥＭ）にて観察した。
（１−５）発熱性試験
ＪＩＳ  Ａ  ６９０１：２００９発熱性試験に準拠して行い、加熱時間２０分における総発熱量と最高発熱速度について測定した。【００８５】
試験体は１辺の大きさが９９ｍｍ±１ｍｍの正方形とし、石膏ボード中央部より切り出した。試験体は、試験前に温度２３℃±２℃、相対湿度５０±５％で恒量となるように養生して行った。
（２）実験内容
以下に示す実験例１〜３を行い上述した評価方法により得られた試料について評価を行った。
（実験例１）
本実験例では、石膏組成物を用いた石膏スラリーのフロー値について検討を行った。【００８６】
各試料について表１及び表２に示した石膏組成物の組成になるように、焼石膏、尿素リン酸エステル化澱粉またはα化澱粉を混合し、石膏組成物を製造した。表中試料Ｎｏ．１−１〜１−５が実施例であり、試料Ｎｏ．１−６〜１−１１が比較例である。【００８７】
焼石膏としては、石膏ボード用焼石膏を用いた。【００８８】
製造した各石膏組成物についてさらに、表１、２に示す組成になるように、水と混練することにより石膏スラリーを製造した。【００８９】
【表１】
2014041854.tif 000003
【００９０】
【表２】
2014041854.tif 000004
混練は、市販のブレンダー（ＳＡＮＹＯ製  型番：ＳＭ−Ｒ５０）を用いて、石膏組成物投入後１５秒間混練することにより行った。【００９１】
石膏スラリー製造後、上記した（１−１）フロー試験を行った。結果を表１にあわせて示す。尿素リン酸エステル化澱粉を使用した実施例である試料Ｎｏ．１−１〜１−５では、澱粉を添加していない試料Ｎｏ．１−６と比較して、フロー値の減少がない、若しくは少なく、良好なフロー値を示した。一方、α化澱粉を配合した比較例である試料Ｎｏ．１−７〜１−１１は澱粉を添加していない試料Ｎｏ．１−６と比較してフロー値が大幅に減少し、特に比較例である試料Ｎｏ．１−１０及び１−１１では石膏スラリー（石膏泥漿）に流動性がなくなり、ブレンダーで混練することができなかった。
（実験例２）
本実験例では、各種組成の石膏硬化体を製造し、その評価を行った。【００９２】
表３及び表４に示す組成となるよう、焼石膏と尿素リン酸エステル化澱粉またはα化澱粉を所定の組成で含む石膏組成物に、水、硬化調整剤を混練して製造した石膏スラリーを、２ｃｍ角の型枠に入れて硬化させた。石膏スラリーが硬化したことを確認した後、脱型し、２００℃に設定した乾燥機内で２０分間乾燥後、４０℃に設定した乾燥機内で恒量となるまで乾燥した。乾燥した石膏硬化体の比重は約０．５であった。【００９３】
表３、４中試料Ｎｏ．２−１〜２−５が実施例であり、試料Ｎｏ．２−６〜２−１１が比較例である。【００９４】
そして、得られた各試料について上記（１−２）に示した圧縮強度試験を実施した。結果を表３、４に示す。【００９５】
尿素リン酸エステル化澱粉を使用した試料Ｎｏ．２−１〜２−５は、添加量に比例して圧縮強度も向上することが確認できた。一方、α化澱粉を使用した試料Ｎｏ．２−７〜２−１１では、尿素リン酸エステル化澱粉を配合した時よりも強度向上が見られず、配合量が増えるほどその差が顕著となった。【００９６】
ここで、図２に上記試料Ｎｏ．２−１〜２−５、試料Ｎｏ．２−７〜２−１１における澱粉の添加量と圧縮強度の関係を示す。これによると、高配合量（焼石膏に対して５％以上）の範囲においては、α化澱粉を用いた試験体では圧縮強度向上が頭打ち傾向にあるが、尿素リン酸エステル化澱粉を用いた試験体では本実験の範囲では圧縮強度は頭打ちになることなく、添加量に応じて圧縮強度が高くなることがわかる。即ち、必要とする圧縮強度に応じて尿素リン酸エステル化澱粉を添加することができることを意味する。【００９７】
【表３】
2014041854.tif 000005
【００９８】
【表４】
2014041854.tif 000006
（実験例３）
本実験例では、各種組成の石膏硬化体を芯材として用いた石膏ボードを製造し、その評価を行った。【００９９】
表５及び表６に示した焼石膏と尿素リン酸エステル化澱粉またはα化澱粉を所定の組成で含む石膏組成物に、水、硬化調整剤、減水剤、接着性向上剤を混練して製造した石膏スラリーを用いて以下の手順により石膏ボードを製造した。表５、６中、試料Ｎｏ．３−１〜３−５が実施例であり、試料Ｎｏ．３−６〜３−１１が比較例である。【０１００】
石膏ボードの製造工程について図１を用いて説明する。【０１０１】
図１中右側から左側へとボード用原紙（表面カバー原紙）１１が、生産ラインに沿って連続的に搬送する。【０１０２】
ミキサー１２は、図１に示すように搬送ラインの上方または横に配置され、単一のミキサー１２において、上記した石膏組成物を表５、６に示す組成になる様に、水、接着性向上剤、硬化調整剤等の添加剤と混練し、石膏スラリー（石膏泥漿）を製造する。この際、低密度の石膏スラリーについては所望の比重になる様に泡を石膏スラリー（石膏泥漿）の分取口１２５より添加した。【０１０３】
ミキサー１２において、得られた高密度の石膏スラリー１３を、分取口１２１、１２２を経由し、送出管１２３、１２４を通じて、ロールコーター１５の搬送方向における上流側で表面カバー原紙１１及び裏面カバー原紙１６上に供給する。【０１０４】
表面カバー原紙１１及び裏面カバー原紙１６上の石膏スラリーは、それぞれ、ロールコーター１５の延展部に至り、延展部で延展される。高密度の石膏スラリー１３の薄層と縁部領域との両方が、表面カバー原紙１１上に形成される。また、同様に高密度の石膏スラリー１３の薄層が、裏面カバー原紙１６上に形成される。【０１０５】
表面カバー原紙１１は、そのまま搬送され、裏面カバー原紙１６は、転向ローラ１８によって表面カバー原紙１１の搬送ライン方向に転向される。【０１０６】
そして、表面カバー原紙１１及び裏面カバー原紙１６の両方は、成型機１９に達する。ここで、各原紙１１、１６の上に形成された薄層の間に、ミキサー１２から分取口１２５にて泡を添加し、管路１２６を通じて低密度の石膏スラリー１４が供給される。表面カバー原紙１１、低密度の石膏スラリー１４、裏面カバー原紙１６からなる三層構造を有する連続的な積層体が形成され、その積層体は、硬化すると共に粗切断カッター（図示せず）に至る。粗切断カッターは、連続的な積層体を所定の長さの板状体に切断し、原紙で被覆された石膏を主体とする芯材からなる板状体、即ち、石膏ボードの半製品が形成される。【０１０７】
粗切断された積層体は、更に、乾燥機（図示せず）を通過し、強制乾燥され、その後、所定の長さの製品に裁断される。このようにして石膏ボードを製造した。【０１０８】
上記製造工程において製造する石膏ボードの厚みは１２．５ｍｍになるように成型した。【０１０９】
また、用いたボード用原紙は、表面カバー用紙、裏面カバー用紙いずれについても２００ｇ／ｍ２のものを用いた。石膏ボードの原料となる石膏スラリーは、表５、６に示すように、焼石膏１００質量部に対して、練水７０％、接着性向上剤０．５％、硬化調整剤１％、減水剤０．３％と尿素リン酸エステル化澱粉またはα化澱粉を所定量配合し、混練した。低密度の石膏スラリーについては比重が０．５となるようにさらに泡を添加した。【０１１０】
そして、製造した石膏ボードの中央部から所定のサイズに切り出した石膏ボードのピースを用いて試験体を作製し、（１−３）〜（１−５）に記載した各試験を行った。尚、（１−４）石膏ボード中の泡形状の確認は尿素リン酸エステル化澱粉またはα化澱粉を３％添加した試料Ｎｏ．３−３、Ｎｏ．３−９の試験体について確認を行った。また、（１−５）発熱性試験は尿素リン酸エステル化澱粉を添加した試料Ｎｏ．３−１〜３−５の試験体について試験を行った。【０１１１】
結果を表５、６に示す。尿素リン酸エステル化澱粉を用いて製造した石膏ボードのピースを用いた試料Ｎｏ．３−１〜３−５の試験体の圧縮強度は、同量のα化澱粉を用い製造した石膏ボードのピースを用いた試料Ｎｏ.３−６〜３−１１の試験体の圧縮強度と比較して、高い強度となった。【０１１２】
また、本実験例においても、高配合量（焼石膏に対して５％以上）の範囲においては、α化澱粉を用いた試験体では強度向上が頭打ち傾向にあるが、尿素リン酸エステル化澱粉を用いた試験体ではそのような傾向にはなかった。即ち、必要とする強度に応じて尿素リン酸エステル化澱粉を添加することができることを意味する。【０１１３】
発熱性試験において、尿素リン酸エステル化澱粉を使用した試料Ｎｏ．３−１〜３−５の石膏ボードのうち、尿素リン酸エステル化澱粉の配合量が焼石膏１００質量部に対して５．０質量部以下のときに、総発熱量が８．０ＭＪ／ｍ２、最高発熱速度１００ｋＷ／ｍ２となり、比較的坪量の大きなボード用原紙を用いた場合においても、ＪＩＳ  Ａ  ６９０１に規定する発熱性１級の条件を満たした。【０１１４】
試料Ｎｏ．３−３及びＮｏ．３−９の石膏ボードの低比重部（低密度部）の石膏硬化体のＳＥＭ写真を図３、図４に示す。図３が試料Ｎｏ．３−３についてのＳＥＭ写真、図４が試料Ｎｏ．３−９についてのＳＥＭ写真である。【０１１５】
これによれば、尿素リン酸エステル化澱粉を配合した試料Ｎｏ．３−３は、略真球で略均一径の泡が保持されているのに対し、α化澱粉を配合した試料Ｎｏ．３−９は、歪んだ泡が存在し、径の大きな泡と小さな泡が混在している状態であり、石膏ボード表面に膨れが発生する可能性が高い危険な状態であった。【０１１６】
【表５】
2014041854.tif 000007
【０１１７】
【表６】
2014041854.tif 000008
本国際出願は、２０１２年９月１２日に出願した日本国特許出願２０１２−２００９５３号に基づく優先権を主張するものであり、日本国特許出願２０１２−２００９５３号の全内容をここに本国際出願に援用する。
【図１】
2014041854.tif 000009
【図２】
2014041854.tif 000010
【図３】
2014041854.tif 000011
【図４】
2014041854.tif 000012
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
焼石膏と、尿素リン酸エステル化澱粉とを含む石膏組成物と、水とを混錬した後に硬化させた石膏硬化体を芯材とする石膏系建材。
【請求項２】
焼石膏と、尿素リン酸エステル化澱粉とを含む石膏組成物と、泡と、水とを混練した後に硬化させた石膏硬化体を芯材とする石膏系建材。
【請求項３】
前記石膏硬化体中に含まれる泡の直径の平均値は、１００μｍ以上１０００μｍ以下である請求項２に記載の石膏系建材。
【請求項４】
前記石膏組成物が、前記焼石膏１００質量部に対して、前記尿素リン酸エステル化澱粉を０．２質量部以上１０質量部以下の割合で含む請求項１乃至３のいずれか一項に記載の石膏系建材。
【請求項５】
前記石膏硬化体の比重が０．４以上０．６５以下である請求項１乃至４のいずれか一項に記載の石膏系建材。
【請求項６】
前記石膏系建材が板状である請求項１乃至５のいずれか一項に記載の石膏系建材。
【請求項７】
前記石膏系建材が石膏ボードである請求項１乃至６のいずれか一項に記載の石膏系建材。
【請求項８】
焼石膏と、尿素リン酸エステル化澱粉とを含む石膏組成物と、水とを混練して石膏スラリーを調製する工程と、
該石膏スラリーに泡を添加する工程と、
表面材間に該石膏スラリーを配置する工程と、
該石膏スラリーを硬化させ石膏硬化体を芯材とする工程と、
を含む、石膏系建材の製造方法。
【請求項９】
前記石膏組成物が、前記焼石膏１００質量部に対して、前記尿素リン酸エステル化澱粉を０．２質量部以上１０質量部以下の割合で含む請求項８に記載の石膏系建材の製造方法。
【手続補正３】
【補正対象書類名】明細書
【補正対象項目名】００１４
【補正方法】変更
【補正の内容】
【００１４】
上記課題を解決するため本発明は、焼石膏と、尿素リン酸エステル化澱粉とを含む石膏組成物と、水とを混錬した後に硬化させた石膏硬化体を芯材とする石膏系建材を提供する。
【国際調査報告】
2014041854.tif 000013
2014041854.tif 000014
2014041854.tif 000015
2014041854.tif 000016